(57)【特許請求の範囲】
【請求項１】
ワックスエマルション型水性離型剤にモノマーと重合開始剤を添加し重合させたことを特徴とするウレタンフォーム用水性離型剤。
【請求項２】
モノマーが、スチレンモノマーである請求項１に記載のウレタンフォーム用水性離型剤。
【発明の詳細な説明】
【０００１】
【発明の属する技術分野】
本発明は、ウレタンフォーム用水性離型剤に関する。
【０００２】
【従来の技術】
一般的なウレタンフォーム発泡成形過程を示すと、通常、ポリオール又はポリエーテルにジイソシアネート、触媒、難燃剤などを適当な割合で配合混合した原液を、金型に注入し、金型温度を４５〜９０℃程度で１〜３０分保持した後、形成したポリウレタンフォームの成形品を取り出すという工程が取られている。ポリウレタンフォームは、発泡時の接着性が極めて強いため、金型内で発泡して得られるウレタンフォームを金型から離型することは容易でない。このため予め金型の表面に離型剤を塗布し、離型を用意にする方法が取られている。
【０００３】
従来、離型剤としては、例えば、N-ヘキサンまたは、1,1,1-トリクロロエタン、ナフサなどの有機溶剤にワックス、シリコーンオイルを分散あるいは溶解させたものが使われている。しかしながら、上記の離型剤は、引火点を持ち人体に有毒な有機溶剤を使用しているため、近年、ワックスを水に分散したエマルション型の水性離型剤が提供されている。
【０００４】
【発明が解決しようする課題】
このような水性離型剤の場合、金型上に形成した離型剤膜中に乳化剤と水分を含むが、この乳化剤と水分が、ウレタン原料と反応するために離型性能の低下が起こるといわれている。実際に、ウレタンフォーム用水性離型剤は、溶剤系離型剤よりも性能が劣る。また、成形を繰り返すことにより生じる金型への堆積物の量も溶剤系離型剤に比べはるかに多く、このため金型の洗浄回数が多くなり作業効率が悪いという問題点がある。つまり、本発明は、離型性が良好で、かつ堆積物による金型の汚れの少ない水性離型剤を提供することにある。
【０００５】
【課題を解決するための手段】
本発明は、ワックスエマルション型水性離型剤にモノマーと重合開始剤を添加し重合させたことを特徴とするウレタンフォーム用水性離型剤を提供する。
【０００６】
【発明の実施の形態】
本発明のいうワックスエマルション型水性離型剤とは、ポリエチレンワックス、酸化ワックス、天然ワックス、流動パラフィン等のワックス類を界面活性剤を用いて水中に乳化分散させたものをいう。本発明では、ワックスとしては、酸化ポリエチレンワックス、パラフィンワックスを、界面活性剤の種類としては、ノニオン系活性剤を用いたものが好ましい。
【０００７】
乳化方法は、従来の方法でよく特に問うものではない。一般的には、成分を調合後、攪拌機を用い混合攪拌することにより達成される。乳化の安定性の面からは、転相乳化法が好ましい。
【０００８】
ワックスエマルション型水性離型剤には、更に、ワックスの濡れ向上剤、防錆剤、酸化防止剤などの添加剤を適宜添加してもよい。
【０００９】
本発明に用いるモノマーとは、重合性モノマーのことであり、特にラジカル重合するものが好ましい。例示すると、スチレン、メタクリル酸エステル、メタクリル酸メチル、ビニルベンゼン、トリメリット酸トリアリル、シアヌル酸トリアリル等が挙げられる。好ましくは、スチレンモノマーである。また、異なるモノマー同士の共重合であってもよい。
【００１０】
本発明に用いるモノマーの添加量は、ワックスエマルション型水性離型剤に使用されているワックス１００重量部に対して１から１０重量部である。１重量部以下だと離型性向上効果が出ず、１０重量部以上になるとポリマーの悪影響が出て離型性能が落ちる。好ましくは、ワックス１００重量部に対して3から８重量部である。
【００１１】
本発明のいう重合開始剤とは、モノマーを重合させる触媒である。ラジカル重合開始剤としては、例示すると、過硫酸カリ、ジアゾ系重合開始剤等が挙げられる。好ましくは、水溶性のジアゾ系重合開始剤である。例示すると、2,2`-アゾビス[2-メチル-N-(2-ヒドロキシエチル)プロピオンアミド]、2、2`-アゾビスイソブチルアミド、2、2`-アゾビス{メチル-N-[1、1`-ビス(ヒドロキシエチル)エチル]プロピオンアミド}等である。
【００１２】
本発明に用いる重合開始剤の添加量は、モノマーが重合しうる量でよいが、一般的には、モノマーの０．１〜１重量％である。また、スルホン酸等の酸基を含有するものは、使用量が多いと金型塗布時に金型等を腐食する可能性があるため注意が必要である。
【００１３】
本発明の水性離型剤の調製方法は、所定量のモノマーと重合開始剤をワックスエマルション型水性離型剤に添加し、攪拌を行いモノマーを重合させることにより達成される。一般的には、エマルションにモノマーと重合開始剤を添加した後、液温を６０℃から９０℃に保つ。攪拌は、ゆっくり液が流動する程度でよい。この条件で１時間から６時間重合反応を行ないポリマーを生成させる。モノマーとしてスチレンを用いる場合には、液温約９０℃で、約３時間重合させるとよい。
【００１４】
本発明のウレタンフォーム用水性離型剤の使用方法は、溶剤系離型剤を用いる時と同じ設備および条件で行うことができる。例えば、４５℃〜９０℃に加熱した金型上に塗布し乾燥させることによって均一な膜を形成させる。その後、ウレタンフォーム原料を金型内に注入し、１〜３０分のキュアを行った後脱型すればよい。
【００１５】
本発明による水性離型剤の塗布量は、ワックス分が１０重量％の水溶液として、７０〜１３０ｇ/m２である。好ましくは、９０〜１１０ｇ/m２である。少ないと離型性が悪く、多いと経済的に好ましくない。
【００１６】
【実施例】
次に本発明を実施例により説明する。ただし、以下の実施例は、本発明を何等制限するものではない。
［実施例１〜４］
表１に示す実施例１から３の水溶性離型剤を調製し、該離型剤のワックス分が１０重量％水溶液になるよう希釈したものを試験液として、次に記載する離形性能（脱型力）試験及び型汚れ試験を行った。
【００１７】
離型性能（脱型力）試験
上記の試験液を４５℃に保ったアルミ製金型（成形品の寸法：１００×１３０×５０mmの器状）にエアーガンで均一に塗布して乾燥させる。塗布量は３〜４gになるようにする。次いで、次ぎに示すウレタンフォーム原料を室温で３０００r.p.mで５秒間攪拌混合後、４５℃の金型に注入し、蓋を閉じる。５０℃のオーブン内で１分間キュアして反応を完結させる。次いで、金型の上型を開けるに要する荷重（脱型力）（kg）を求めた。３０回の平均値を表２に示した。
ウレタンフォーム（半硬質ウレタン）の原料
・イソシアネート（WST1000  三洋化成（株）製）    ４１g
・ポリオール（WST2000  三洋化成（株）製）        ５４g
【００１８】
型汚れ試験
上記した離型試験を３０回行った後の金型に付着した型汚れを採取し、その量を比較例の重量と比較した。結果を表２に示した。
【００１９】
【表１】
0004248708.tif 000002
【００２０】
【表２】
0004248708.tif 000003
【００２１】
［比較例１′］
表1に示す比較例１′の水性離型剤を調製し、該水性離型剤のワックス分が１０重量％水溶液になるよう希釈したものを試験液として、実施例と同様の試験を行った。結果を表２に示した。
【００２２】
【発明の効果】
本発明のウレタンフォーム用水性離型剤は、危険性の高い溶剤を含有することなく、離型性が良好で、金型への残渣による堆積物が少ないため作業効率が良好である。